(57)【要約】      （修正有）【課題】繊維類を配合しているにも関わらず、流動性が良好であり且つ長期間における強度発現性に優れるポリマーセメントモルタル組成物を提供すること。【解決手段】セメントと、ポゾラン物質と、セメント用ポリマーと、繊維類と、細骨材とを含み、ポゾラン物質の含有量が、セメント１００質量部に対し、５〜５５質量部であり、好ましくは、セメント用ポリマーの含有量が、セメント１００質量部に対し、固形分換算で１５〜３５質量部であるポリマーセメントモルタル組成物。【選択図】なし【特許請求の範囲】
【請求項１】
セメントと、ポゾラン物質と、セメント用ポリマーと、繊維類と、細骨材とを含み、
前記ポゾラン物質の含有量が、前記セメント１００質量部に対し、５〜５５質量部である、ポリマーセメントモルタル組成物。
【請求項２】
前記セメント用ポリマーの含有量が、前記セメント１００質量部に対し、固形分換算で１５〜３５質量部である、請求項１に記載のポリマーセメントモルタル組成物。
【請求項３】
膨張材を更に含む、請求項１又は２に記載のポリマーセメントモルタル組成物。
【請求項４】
前記ポゾラン物質が、フライアッシュ、シリカフューム及び高炉スラグ微粉末からなる群から選択される少なくとも一種である、請求項１〜３のいずれか一項に記載のポリマーセメントモルタル組成物。
【請求項５】
請求項１〜４のいずれか一項に記載のポリマーセメントモルタル組成物と、水とを含み、
前記水の含有量が、前記セメント１００質量部に対し、２５〜５５質量部である、ポリマーセメントモルタル。
【発明の詳細な説明】
【技術分野】
【０００１】
本発明は、ポリマーセメントモルタル組成物及びポリマーセメントモルタルに関する。
【背景技術】
【０００２】
コンクリート構造物（例えば、鉄筋コンクリート（ＲＣ）床版、プレキャストコンクリート（ＰＣ）床版連結体、ボックスカルバートの中床版等の床版、壁、天井部）は、疲労、乾燥収縮等によってひび割れが生じる。この種の劣化が進行したり、ひび割れがすり合されたりすることによって、ひび割れ幅が大きくなると、そこから水、塩化物イオン等の劣化因子がコンクリート構造物内に侵入する。この結果、コンクリート構造物に埋没されている鉄筋が腐食する。コンクリート構造物のひび割れによる損傷を放置していると、最終的に内部の鉄筋が腐食して断面欠損し、構造物の安全性が保てなくなる。このため、劣化した箇所への補修施工や耐久性に優れる材料による予防対策が行われている。
【０００３】
ポリマーセメントモルタル又はコンクリートは、補修・補強材料として広く使用されており、これらは更なる耐久性の向上が求められている。ひび割れ抵抗性及び曲げ耐力を向上させるために、繊維類をポリマーセメントモルタルに使用することが提案されている。
【０００４】
例えば、特許文献１には、セメント、細骨材、再乳化形粉末樹脂、粘土鉱物系チクソ性付与材及び高強度有機短繊維を含有するプレミクス高靱性ポリマーセメントモルタル材料が開示されている。また、特許文献２には、セメント、水、骨材、ポリマー及び特定の引張強度を有する高強力短繊維を含有するポリマーセメント組成物が開示されている。
【先行技術文献】
【特許文献】
【０００５】
【特許文献１】特開２００７−２６９５３７号公報
【特許文献２】特開２０１０−１０５８３１号公報
【発明の概要】
【発明が解決しようとする課題】
【０００６】
しかしながら、特許文献１に記載のプレミクス高靱性ポリマーセメントモルタル材料において、繊維類の混入による流動性の低下を抑制しようとすると、配合するセメント量及び水量を多くする必要があり、結果として硬化体の収縮量が大きくなるという課題があった。また、特許文献２に記載のポリマーセメント組成物では、配合するセメント量及び水量を多くする必要はないものの、特殊な繊維を必要としていた。
また、一般的な繊維含有セメント硬化体は、繊維類の含有量の増加に従って靱性が向上するものの、圧縮強度は低下する傾向があった。
【０００７】
従って、本発明は、繊維類を配合しているにも関わらず、流動性が良好であり且つ長期間における強度発現性に優れるポリマーセメントモルタル組成物及びポリマーセメントモルタルを提供することを目的とする。
【課題を解決するための手段】
【０００８】
本発明者は、上記課題について鋭意検討を重ねた結果、ポゾラン物質の含有量を調整することで、流動性及び強度発現性に優れるポリマーセメントモルタル組成物及びポリマーセメントモルタルが得られることを見出した。
【０００９】
すなわち、本発明は、以下の［１］〜［５］で示される。
［１］セメントと、ポゾラン物質と、セメント用ポリマーと、繊維類と、細骨材とを含み、ポゾラン物質の含有量が、セメント１００質量部に対し、５〜５５質量部である、ポリマーセメントモルタル組成物。
［２］セメント用ポリマーの含有量が、セメント１００質量部に対し、固形分換算で１５〜３５質量部である、［１］に記載のポリマーセメントモルタル組成物。
［３］膨張材を更に含む、［１］又は［２］に記載のポリマーセメントモルタル組成物。
［４］ポゾラン物質が、フライアッシュ、シリカフューム及び高炉スラグ微粉末からなる群から選択される少なくとも一種である、［１］〜［３］のいずれかに記載のポリマーセメントモルタル組成物。
［５］［１］〜［４］のいずれかに記載のポリマーセメントモルタル組成物と、水とを含み、水の含有量が、セメント１００質量部に対し、２５〜５５質量部である、ポリマーセメントモルタル。
【発明の効果】
【００１０】
本発明によれば、繊維類を配合しているにも関わらず、流動性が良好であり且つ長期間における強度発現性に優れるポリマーセメントモルタル組成物及びポリマーセメントモルタルを提供することができる。
【発明を実施するための形態】
【００１１】
以下、本発明の実施形態について詳細に説明するが、本発明はこれに限定されるものではない。
【００１２】
本実施形態のポリマーセメントモルタル組成物は、セメントと、ポゾラン物質と、セメント用ポリマーと、繊維類と、細骨材とを含む。
【００１３】
セメントは、種々のものを使用することができ、例えば、普通、早強、超早強、低熱、中庸熱等の各種ポルトランドセメント、エコセメント、速硬性セメント等が挙げられる。セメントは、一種を単独で用いてもよく、二種以上を併せて用いてもよい。初期強度発現性及び材料分離抵抗性を更に向上させるという観点から、セメントは、普通ポルトランドセメント又は早強ポルトランドセメントであることが好ましい。
【００１４】
ポゾラン物質は、水の存在下で水酸化カルシウムと反応して不溶性の化合物を作って硬化する鉱物質であれば限定されるものではない。ポゾラン物質としては、例えば、火山灰、珪藻土等の天然ポゾラン類、シリカフューム、シリカダスト、高炉スラグ微粉末、フライアッシュ等が挙げられる。硬化体組織の緻密性を更に向上させるという観点から、ポゾラン物質は、フライアッシュ、シリカフューム及び高炉スラグ微粉末からなる群から選択される少なくとも一種であることが好ましい。ポゾラン物質は、一種を単独で用いてもよく、二種以上を併せて用いてもよい。
【００１５】
ポゾラン物質の含有量は、セメント１００質量部に対し、５〜５５質量部である。ポゾラン物質の含有量が、５質量部未満であると、長期の強度発現性が低下する。一方、ポゾラン物質の含有量が、５５質量部を超えると、流動性が低下して施工性が悪くなる。ポゾラン物質の含有量は、より良好な流動性及び強度発現性が得られるという観点から、セメント１００質量部に対し、１０〜４５質量部であることが好ましく、１５〜３５質量部であることがより好ましい。
【００１６】
セメント用ポリマーは、ＪＩＳ  Ａ  ６２０３：２０１５「セメント混和用ポリマーディスパージョン及び再乳化形粉末樹脂」に規定されるポリマーが好ましい。このようなセメント用ポリマーとしては、ポリマーディスパージョン、再乳化形粉末樹脂等が挙げられる。ポリマーディスパージョンとしては、スチレンブタジエンゴム（ＳＢＲ）等の合成ゴム系；天然ゴム系；ゴムアスファルト系；エチレン酢酸ビニル系；アクリル酸エステル系；樹脂アスファルト系等が挙げられる。ポリマーディスパージョンは、中でも、合成ゴム系、エチレン酢酸ビニル系及びアクリル酸エステル系が好ましく、具体的には、合成ゴムラテックス、ポリアクリル酸エステル、エチレン酢酸ビニルがより好ましい。再乳化形粉末樹脂としては、スチレンブタジエンゴム等の合成ゴム系；アクリル酸エステル系；エチレン酢酸ビニル系；酢酸ビニル／バーサチック酸ビニルエステル；酢酸ビニル／バーサチック酸ビニル／アクリル酸エステル等が挙げられる。セメント用ポリマーとしては、ポリマーディスパージョンを用いてもよく、再乳化形粉末樹脂を用いてもよく、ポリマーディスパージョン及び再乳化形粉末樹脂を併用してもよい。
セメント用ポリマーの中でも、コンクリートとの接着性がより向上するという観点から、スチレンブタジエンゴムのポリマーディスパージョン及び／又は再乳化粉末樹脂が好ましい。スチレンブタジエンゴムは、スチレン及びブタジエンを共重合した合成ゴムの一種であり、スチレン含有量や加硫量により品質を適宜調整することができる。セメント混和用としては、結合スチレン量が５０〜７０質量％のものが多く、安定性や接着性を向上させて使用されている。セメント用ポリマーは、一種を単独で用いてもよく、二種以上を併せて用いてもよい。
【００１７】
セメント用ポリマーの含有量は、セメント１００質量部に対し、固形分換算で１５〜３５質量部であることが好ましく、２０．２〜３２質量部であることがより好ましく、２２〜２８質量部であることが最も好ましい。セメント用ポリマーの含有量が上記範囲内であれば、付着強度を確保しやすく、乾燥収縮を更に抑制し、強度発現性がより一層優れる傾向にある。
【００１８】
繊維類は、ひび割れ抵抗性及び曲げ耐力を向上させるものであれば限定されるものではない。繊維類としては、例えば、ビニロン繊維、ポリプロピレン繊維、ナイロン繊維等の有機繊維；鋼繊維；ガラス繊維等の無機繊維が挙げられる。分散性がより良好であるという観点から、繊維類は、有機繊維であることが好ましく、ポリプロピレン繊維であることがより好ましい。繊維類は、一種を単独で用いてもよく、二種以上を併せて用いてもよい。
【００１９】
繊維類の長さは、２〜１５ｍｍであることが好ましく、３〜１４ｍｍであることがより好ましく、４〜１３ｍｍであることが最も好ましい。繊維類の長さが上記範囲内であれば、流動性を確保しつつ、十分な靱性が得られやすい。
【００２０】
繊維類の含有量は、セメント１００質量部に対し、０．２〜５質量部であることが好ましく、０．５〜４質量部であることがより好ましく、１〜３質量部であることが更により好ましく、１．１〜２．８質量部であることが最も好ましい。繊維類の含有量が上記範囲内であれば、流動性を確保しつつ、十分な靱性及び強度発現性が得られやすい。
【００２１】
細骨材としては、例えば、川砂、珪砂、砕砂、寒水石、石灰石砂、スラグ骨材等が挙げられる。細骨材は、これらの中から、微細な粉や粗い骨材を含まない粒度に調整した珪砂、石灰石等の骨材を用いることが好ましい。細骨材は、一種を単独で用いてもよく、二種以上を併せて用いてもよい。細骨材は、通常用いられる粒径５ｍｍ以下のもの（５ｍｍふるい通過分）を使用するのが好ましい。
【００２２】
細骨材の粒度は特に限定されるものではなく、必要とする細骨材の粒度の範囲内で調整することができる。細骨材は、ＪＩＳ  Ａ  １１０２：２０１４「骨材のふるい分け試験方法」により規定される粗粒率からその粒度を考慮することができる。モルタル時において、より良好な流動性が得られやすく、ブリーディングを抑制しやすいという観点から、細骨材の粗粒率は、１〜４であることが好ましく、１．５〜３．８であることがより好ましく、２〜３．５であることが最も好ましい。
【００２３】
細骨材の含有量は、セメント１００質量部に対し、１５０〜４００質量部であることが好ましく、２００〜３８０質量部であることがより好ましく、２６０〜３７０質量部であることが更により好ましく、３０１〜３４５質量部であることが最も好ましい。細骨材の含有量が上記範囲内であれば、より良好な流動性及び施工性を確保しつつ、長期の強度発現性がより一層優れたものとなる。
【００２４】
本実施形態のポリマーセメントモルタル組成物は、膨張材を含んでもよい。膨張材は、コンクリート用膨張材として一般に使用されているＪＩＳ適合の膨張材（ＪＩＳ  Ａ  ６２０２：２００８）であれば、いずれの膨張材でもかまわない。膨張材としては、例えば、遊離生石灰を主成分とする膨張材（生石灰系膨張材）、アーウィンを主成分とする膨張材（エトリンガイト系膨張材）、遊離生石灰とエトリンガイト生成物質の複合系膨張材が挙げられる。膨張材は、一種を単独で用いてもよく、二種以上を併せて用いてもよい。
【００２５】
膨張材の粉末度は、ブレーン比表面積で２０００〜６０００ｃｍ２／ｇであることが好ましく、２５００〜５０００ｃｍ２／ｇであることがより好ましい。膨張材のブレーン比表面積が上記範囲内であれば、モルタル時において良好な流動性及び材料分離抵抗性が得られやすく、硬化時においてより適切な膨張率が得られやすい。
【００２６】
膨張材の含有量は、セメント１００質量部に対し、２〜２５質量部であることが好ましく、２．５〜２０質量部であることがより好ましく、３〜１４質量部であることが最も好ましい。膨張材の含有量が上記範囲内であれば、硬化時においてより適切な膨張率が得られやすい。
【００２７】
本実施形態のポリマーセメントモルタル組成物は、減水剤を含んでもよい。減水剤は、高性能減水剤、高性能ＡＥ減水剤、ＡＥ減水剤及び流動化剤を含む。このような減水剤としては、ＪＩＳ  Ａ  ６２０４：２０１１「コンクリート用化学混和剤」に規定される減水剤が挙げられる。減水剤としては、例えば、ポリカルボン酸系減水剤、ナフタレンスルホン酸系減水剤、リグニンスルホン酸系減水剤、メラミン系減水剤、アクリル系減水剤が挙げられる。これらの中では、ナフタレンスルホン酸系減水剤が好ましい。減水剤は、一種を単独で用いてもよく、二種以上を併せて用いてもよい。
【００２８】
減水剤の含有量は、セメント１００質量部に対し、０．３〜５質量部であることが好ましく、０．５〜３質量部であることがより好ましく、０．７〜２質量部であることが最も好ましい。減水剤の含有量が上記範囲内であれば、モルタル時において良好な流動性が得られやすく、硬化時において強度発現性もより向上しやすい。
【００２９】
本実施形態のポリマーセメントモルタル組成物には、本発明の効果が損なわれない範囲で各種混和剤（材）を配合してもよい。混和剤（材）としては、例えば、凝結遅延剤、発泡剤、消泡剤、防水剤、防錆剤、収縮低減剤、増粘剤、保水剤、顔料、撥水剤、白華防止剤等が挙げられる。
【００３０】
本実施形態のポリマーセメントモルタル組成物は、通常用いられる混練器具により上記した各成分を混合することで調製でき、その器具は特に限定されるものではない。混練器具としては、例えば、ハンドミキサ、傾胴ミキサ、二軸ミキサ等が挙げられる。
【００３１】
本実施形態のポリマーセメントモルタル組成物は、水と混合してポリマーセメントモルタルとして調製することができ、その水の含有量は用途に応じて適宜調整すればよい。水の含有量は、セメント１００質量部に対し、２５〜５５質量部であることが好ましく、２７〜４５質量部であることがより好ましく、３０〜４０質量部であることが最も好ましい。水の含有量が上記範囲内であれば、モルタル時においてより流動性を確保しやすく、硬化時に乾燥収縮を更に抑制し、強度発現性がより一層優れたものとなる。
【００３２】
本実施形態のポリマーセメントモルタルの調製は、通常用いられる混練器具により上述した各成分を混合することで調製でき、その器具は特に限定されるものではない。混練器具としては、例えば、ハンドミキサ、傾胴ミキサ、２軸ミキサ等が挙げられる。
また、混合方法としては、全ての材料を予め混合したポリマーセメントモルタル組成物及び水を混ぜてもよく、分散性の観点から、ポリマーセメントモルタル組成物のうちの粉体材料及び水を混合した後に繊維やセメント用ポリマーを混合してもよい。
【００３３】
本実施形態のポリマーセメントモルタル組成物及びポリマーセメントモルタルは、繊維類を使用していても、流動性が良好であり且つ長期間における強度発現性に優れるものとなる。そのため、このようなポリマーセメントモルタル組成物及びポリマーセメントモルタルは、コンクリート構造物（例えば、鉄筋コンクリート（ＲＣ）床版、プレキャストコンクリート（ＰＣ）床版連結体、ボックスカルバートの中床版等の床版、壁、天井部）、道路等の補修・補強材料として使用できる。本実施形態のポリマーセメントモルタルの使用方法は適宜選択することができ、例えば、凹部にコテで充填する方法、充填後にバイブレーター等で均した後にコテで仕上げる方法、補修箇所に吹付ける方法、間隙部に流し込み充填する方法等が選択できる。
【実施例】
【００３４】
以下、実施例を挙げて本発明を詳細に説明するが、本発明はこれに限定されるものではない。
【００３５】
実施例で用いる材料は以下のとおりである。
セメント：早強セメント（略号ＨＣ）
膨張材：生石灰系膨張材（略号Ｅｘ）
細骨材：珪砂（粗骨率２．９、略号Ｓ）
ポゾラン物質：フライアッシュ（ブレーン比表面積２５００ｃｍ２／ｇ、略号ＦＡ）
ポゾラン物質：高炉スラグ微粉末（ブレーン比表面積４０００ｃｍ２／ｇ、略号ＳＡ）
繊維類：ポリプロピレン繊維（密度０．９１ｇ／ｃｍ３、繊維長１２ｍｍ、略号Ｆ１）
繊維類：ポリプロピレン繊維（密度０．９１ｇ／ｃｍ３、繊維長５ｍｍ、略号Ｆ２）
セメント用ポリマー：ＳＢＲエマルジョン（略号Ｐ）
水：上水道（略号Ｗ）
【００３６】
［ポリマーセメントモルタル組成物の配合設計］
セメント１００質量部に対して、膨張材、細骨材、ポゾラン物質、繊維類、セメント用ポリマー（固形分換算）を表１に示す量とし、減水剤（ナフタレンスルホン酸系減水剤）を１質量部として配合設計した。
【００３７】
［ポリマーセメントモルタルの作製］
２０℃環境下において、セメント用ポリマー（ポリマーディスパージョン）を１０Ｌの円筒容器に添加し、表１で配合設計したポリマーセメント組成物の各材料及び水を添加し、ハンドミキサで１２０秒混練してポリマーセメントモルタルを約３Ｌ作製した。
【００３８】
【表１】
2019218224.tif 000002
【００３９】
［評価方法］
・コンシステンシー
ＪＩＳ  Ｒ  ５２０１：２０１５「セメントの物理試験方法」１２．フロー試験に準じて、２０℃環境下でポリマーセメントモルタルのフロー値（０打、１５打）を測定し、これをコンシステンシーとして評価した。
・施工性
型枠（３０×３０×２ｃｍ）にポリマーセメントモルタルを打設し、コテ均しによる施工性の評価を行った。打設後のモルタル表面が平滑であるものの、シワ模様になっている場合を不良（×）と評価し、モルタル表面が平滑であり且つシワ模様になっていない場合を良好（○）と評価し、施工性が良好なもののうち、コテにモルタルの付着が少なかった場合を最も良好（◎）と評価した。
・圧縮強度
土木学会基準ＪＳＣＥ−Ｇ  ５０５−２０１３「円柱供試体を用いたモルタルまたはセメントペーストの圧縮強度試験方法（案）」に準じて、材齢２８日における圧縮強度を測定した。供試体の寸法は、直径５０ｍｍ、高さ１００ｍｍとした。供試体は作製翌日に脱型した後、材齢日まで気中で養生した。養生は常に２０℃の恒温槽内で行った。
【００４０】
【表２】
2019218224.tif 000003
【００４１】
なお、Ｎｏ．８については、練り混ぜが不可能であったため各種評価を行っていない。